(57)【要約】【課題】  低硬度で、導電特性及び耐久性に優れたトナー供給ロールを提供する。【解決手段】  導電性のシャフト１１と、シャフト１１の外周に設けられる非導電性の発泡弾性層１２とを具備するトナー供給ロール１０であって、発泡弾性層１２の外周及び端部には、導電剤を含有する厚さが０．５〜１．５ｍｍの導電層１３が設けられており、前記トナー供給ロール表面の平均開口セル径は１００〜８００μｍである。【選択図】  図１
2011033838.tif 000002
【特許請求の範囲】
【請求項１】
導電性のシャフトと、前記シャフトの外周に設けられる非導電性の発泡弾性層とを具備するトナー供給ロールであって、前記発泡弾性層の外周及び端部には、導電剤を含有する厚さが０．５〜１．５ｍｍの導電層が設けられており、前記トナー供給ロール表面の平均開口セル径は１００〜８００μｍであることを特徴とするトナー供給ロール。
【請求項２】
請求項１に記載のトナー供給ロールにおいて、前記導電剤は、電子導電剤及びイオン導電剤のうち少なくも一方であることを特徴とするトナー供給ロール。
【請求項３】
請求項１又は２に記載のトナー供給ロールにおいて、前記導電層は、導電剤を含有する導電性塗料を塗布することにより形成したものであり、前記導電性塗料は、有機溶媒と、前記有機溶媒に可溶のゴム及び樹脂のうち少なくとも一方と、を含むことを特徴とするトナー供給ロール。
【請求項４】
請求項３に記載のトナー供給ロールにおいて、前記有機溶媒は、前記発泡弾性層を膨潤させるものであることを特徴とするトナー供給ロール。
【請求項５】
請求項３又は４に記載のトナー供給ロールにおいて、前記導電性塗料は、ウレタン、シリコーン、アクリル、及びナイロンから選択される少なくとも１つを含むことを特徴とするトナー供給ロール。
【請求項６】
請求項３〜５のいずれか一項に記載のトナー供給ロールにおいて、前記導電性塗料は、添加剤を含有することを特徴とするトナー供給ロール。
【請求項７】
請求項６に記載のトナー供給ロールにおいて、前記添加剤は、フッ素化合物、シリコーン又はシリカであることを特徴とするトナー供給ロール。
【請求項８】
請求項１又は２に記載のトナー供給ロールにおいて、前記導電層は、前記発泡弾性層の表層部に、少なくともイソシアネート成分及び有機溶媒を含有する表面処理液を含浸させて形成したものであることを特徴とするトナー供給ロール。
【請求項９】
請求項１〜８のいずれか一項に記載のトナー供給ロールにおいて、前記トナー供給ロールは、前記シャフトの外周に前記発泡弾性層を成形した後、前記発泡弾性層の外周及び端部に前記導電層を形成して得たものであることを特徴とするトナー供給ロール。
【請求項１０】
請求項１〜９のいずれか一項に記載のトナー供給ロールにおいて、前記発泡弾性層は、ＮＮ環境（２３℃、５５％ＲＨ）下、印加電圧１００Ｖで測定される電気抵抗値が１．０×１０９Ω〜１．０×１０１６Ωであることを特徴とするトナー供給ロール。
【請求項１１】
請求項１〜１０のいずれか一項に記載のトナー供給ロールにおいて、前記トナー供給ロールは、ＮＮ環境（２３℃、５５％ＲＨ）下、印加電圧１００Ｖで測定される電気抵抗値が１．０×１０８Ω未満であることを特徴とするトナー供給ロール。
【発明の詳細な説明】
【技術分野】
【０００１】
本発明は、電子写真式複写機及びプリンター、又はトナージェット式複写機及びプリンター等の画像形成装置に用いられるトナー供給ロールに関する。
【背景技術】
【０００２】
複写機及びプリンターなどの画像形成装置のトナー供給ロールは、装置の高速化に伴い、低硬度化が要求されている。そこで、トナー供給ロールとして、ポリウレタンフォーム等の発泡弾性体を用いたものが提案されており、発泡弾性体の配合や発泡倍率により、硬度（当接圧）や摩擦係数を調製している。しかしながら、導電剤を配合して発泡弾性体を形成する場合、材料の粘度が上昇して、高発泡の発泡弾性体を得るのが困難であるという問題があった。
【０００３】
また、ポリウレタンフォームの表面に、塗料を塗布して皮膜を形成したトナー供給ロールが提案されていている（特許文献１参照）。しかしながら、十分な導電性が得られないことや、コート層が剥離し易いということが問題となっていた。
【先行技術文献】
【特許文献】
【０００４】
【特許文献１】特許２００２−２３６４１４号公報
【発明の概要】
【発明が解決しようとする課題】
【０００５】
本発明は、このような事情に鑑み、低硬度で、導電特性及び耐久性に優れたトナー供給ロールを提供することを課題とする。
【課題を解決するための手段】
【０００６】
前記課題を解決する本発明の第１の態様は、導電性のシャフトと、前記シャフトの外周に設けられる非導電性の発泡弾性層とを具備するトナー供給ロールであって、前記発泡弾性層の外周及び端部には、導電剤を含有する厚さが０．５〜１．５ｍｍの導電層が設けられており、前記トナー供給ロール表面の平均開口セル径は１００〜８００μｍであることを特徴とするトナー供給ロールにある。
【０００７】
本発明の第２の態様は、第１の態様に記載のトナー供給ロールにおいて、前記導電剤は、電子導電剤及びイオン導電剤のうち少なくも一方であることを特徴とするトナー供給ロールにある。
【０００８】
本発明の第３の態様は、第１又は第２の態様に記載のトナー供給ロールにおいて、前記導電層は、導電剤を含有する導電性塗料を塗布することにより形成したものであり、前記導電性塗料は、有機溶媒と、前記有機溶媒に可溶のゴム及び樹脂のうち少なくとも一方と、を含むことを特徴とするトナー供給ロールにある。
【０００９】
本発明の第４の態様は、第３の態様に記載のトナー供給ロールにおいて、前記有機溶媒は、前記発泡弾性層を膨潤させるものであることを特徴とするトナー供給ロールにある。
【００１０】
本発明の第５の態様は、第３又は４の態様に記載のトナー供給ロールにおいて、前記導電性塗料は、ウレタン、シリコーン、アクリル、及びナイロンから選択される少なくとも１つを含むことを特徴とするトナー供給ロールにある。
【００１１】
本発明の第６の態様は、第３〜５のいずれか一つの態様に記載のトナー供給ロールにおいて、前記導電性塗料は、添加剤を含有することを特徴とするトナー供給ロールにある。
【００１２】
本発明の第７の態様は、第６の態様に記載のトナー供給ロールにおいて、前記添加剤は、フッ素化合物、シリコーン又はシリカであることを特徴とするトナー供給ロールにある。
【００１３】
本発明の第８の態様は、第１又は２の態様に記載のトナー供給ロールにおいて、前記導電層は、前記発泡弾性層の表層部に、少なくともイソシアネート成分及び有機溶媒を含有する表面処理液を含浸させて形成したものであることを特徴とするトナー供給ロールにある。
【００１４】
本発明の第９の態様は、第１〜８のいずれか一つの態様に記載のトナー供給ロールにおいて、前記トナー供給ロールは、前記シャフトの外周に前記発泡弾性層を成形した後、前記発泡弾性層の外周及び端部に前記導電層を形成して得たものであることを特徴とするトナー供給ロールにある。
【００１５】
本発明の第１０の態様は、第１〜９のいずれか一つの態様に記載のトナー供給ロールにおいて、前記発泡弾性層は、ＮＮ環境（２３℃、５５％ＲＨ）下、印加電圧１００Ｖで測定される電気抵抗値が１．０×１０９Ω〜１．０×１０１６Ωであることを特徴とするトナー供給ロールにある。
【００１６】
本発明の第１１の態様は、第１〜１０のいずれか一つの態様に記載のトナー供給ロールにおいて、前記トナー供給ロールは、ＮＮ環境（２３℃、５５％ＲＨ）下、印加電圧１００Ｖで測定される電気抵抗値が１．０×１０８Ω未満であることを特徴とするトナー供給ロールにある。
【発明の効果】
【００１７】
本発明によれば、発泡弾性体の低硬度性を維持しつつ、所望の導電特性とし、且つ剥がれ等のない耐久性に優れたトナー供給ロールを提供することができる。
【図面の簡単な説明】
【００１８】
【図１】本発明のトナー供給ロールの断面図である。
【図２】試験例３の測定方法を説明する図である。
【図３】本発明のトナー供給ロールの拡大断面写真である。
【発明を実施するための形態】
【００１９】
以下、本発明のトナー供給ロールについて詳細に説明する。図１は、本発明のトナー供給ロールの断面図である。
【００２０】
図１に示すようにトナー供給ロール１０は、導電性のシャフト１１と、シャフト１１の外周に設けられる非導電性の発泡弾性層１２を有するものであり、発泡弾性層１２の外周及び端部には、導電剤を含有する厚さが０．５〜１．５ｍｍの導電層１３が設けられている。このトナー供給ロール１０の表面の平均開口セル径は、１００〜８００μｍである。
【００２１】
このように、発泡弾性層１２の外周及び端部に、所定の厚さの導電層１３を設けることにより、シャフト１１と導電層１３とが電気的に導通し、トナー供給ロール１０は導電性に優れたものとなる。本発明のトナー供給ロール１０は、導電性を十分に確保することができることで、画像形成の際に画像不良の発生することのないものとなる。なお、発泡弾性層１２の端部に導電層１３が形成されていない場合は、十分な導電性が確保できなくなってしまう。
【００２２】
本発明にかかる導電層１３は、上述したように、厚さが０．５〜１．５ｍｍである。ここで、導電層１３の厚さは、導電剤が存在する領域の幅を指す。この導電層１３は、発泡弾性層１２の表面のセル開口部を塞ぐことなく形成されている。すなわち、導電層１３は、発泡弾性層１２の表面のセル開口部を塞いで表面を覆うように形成されるのではなく、発泡弾性層１２の表面のセル開口部をそのまま保持するようにセルの内表面に沿って形成されるものである。これにより、トナー供給ロール１０は、表面にセルが開口した状態となり、トナーの掻き取り性能に優れたものとなる。また、発泡弾性層１２のセルが保持されていることにより、発泡弾性層１２の低硬度・低比重等の特性を維持することができ、また、厚さが０．５〜１．５ｍｍの導電層１３を形成していることにより、導電性及び耐摩耗性に優れたものとなる。すなわち、トナー供給ロール１０は、低硬度でニップを確保しつつ、導電性及び耐摩耗性の向上したものとなる。
【００２３】
なお、導電層１３の厚さが０．５ｍｍ未満であると、導電性を十分に確保することができなくなってしまう。一方、１．５ｍｍよりも大きくなると、トナー供給ロール１０の硬度が上昇してしまい、現像ロールの表面にフィルミングが発生しやすくなったり、トナーの劣化を招いたりしてしまう。また、トナー供給ロール１０を長期間使用することにより、変形してしまう虞がある。
【００２４】
導電層１３の形成方法としては、導電剤を含有する導電性塗料を塗布することにより形成する方法や、導電剤及びイソシアネート化合物を含有する表面処理液を発泡弾性層１２の表層部に含浸させることにより形成する方法がある。これらの方法により、導電剤が発泡弾性層１２の外周及び端部に固定化されて、導電層１３とすることができる。また、発泡弾性層１２の外周に導電層１３を形成することにより、トナー供給ロール１０を所望の摩擦係数に調製することができる。
【００２５】
導電剤としては、カーボンブラック、金属粉などの電子導電性付与剤や、イオン導電性付与剤、又はこれらの両者を混合して用いることができる。カーボンブラックは種々の性質を持ったものがあるが、カーボン微粉末を用いるのが好ましい。イオン導電性付与剤としては、有機塩類、無機塩類、金属錯体、イオン性液体等が挙げられる。有機塩類、無機塩類としては、過塩素酸リチウム、４級アンモニウム塩、三フッ化酢酸ナトリウムなどが挙げられる。また、金属錯体としては、ハロゲン化第二鉄−エチレングリコールなどを挙げることができ、具体的には、特許第３６５５３６４号公報に記載されたものを挙げることができる。一方、イオン性液体は、室温で液体である溶融塩であり、常温溶融塩とも呼ばれるものであり、特に、融点が７０℃以下、好ましくは３０℃以下のものをいう。具体的には、特開２００３−２０２７２２号公報に記載されたものを挙げることができる。
【００２６】
導電剤を含有する導電性塗料を塗布することにより導電層１３を形成する場合は、有機溶媒と、有機溶媒に可溶のゴム及び樹脂のうち少なくとも一方と、を含む導電性塗料を塗布し、乾燥硬化させることにより、導電層１３を形成する。ゴムや樹脂がバインダーとなり、導電剤が発泡弾性層１２の外周及び端部に固定化されることにより、十分な導電性を確保することができる。導電性塗料を塗布することにより導電層１３を形成する場合は、導電層１３は、発泡弾性層１２の表面をコートするように且つ発泡弾性層１２の表面のセル開口部を塞ぐことなく形成される。すなわち、導電層１３は、表面をコートする部分と、セルの内表面に沿って形成される部分とからなる。
【００２７】
ゴム及び樹脂は、少なくとも一方を用いればよく、併用してもよい。ゴム及び樹脂は、有機溶媒に可溶である必要があり、また、使用時の変形に耐えることができるように、乾燥後に伸びるものが好ましい。また、ゴム及び樹脂は、使用するゴム基材とのＳＰ値が近いものを選択するのが好ましい。ＳＰ値が近いものを選択することにより、ゴム基材からなる発泡弾性層に含浸しやすく、比較的厚い導電層１３を形成することができ、また、密着性も向上する。これにより、より耐久性に優れたトナー供給ロールとすることができる。樹脂としては、アクリル樹脂、アミド樹脂、フッ素樹脂、ポリ塩化ビニル樹脂、ポリエステル樹脂、ポリスチレン樹脂が挙げられ、ゴムとしては、ウレタンゴム、シリコーンゴム、アクリルゴム等が挙げられる。なお、アミド樹脂としては、ナイロンが挙げられる。シリコーンゴム、ウレタンゴム、アクリルゴムは、柔軟性及びゴム基材との密着性に優れるため特に好ましい。
【００２８】
また、導電性塗料は、添加剤を含有していてもよい。添加剤としては、フッ素化合物、シリコーン、シリカ等を挙げることができる。添加剤を配合することにより、トナー供給ロール１０の表面におけるトナー離型性が向上する。
【００２９】
有機溶媒は、発泡弾性層を膨潤させ、塗料を溶解し、導電剤を分散させることができるものであればよい。ウレタンゴム、エピクロルヒドリンゴム、アクリルニトリルブタジエンゴム（ＮＢＲ）、天然ゴム、イソプレンゴム、スチレンブタジエンゴム、ブタジエンゴム、クロロプレンゴム、塩素化ポリエチレン、又はアクリルゴム基材からなる発泡弾性層に対しては酢酸エチル、酢酸ブチル、メチルエチルケトン（ＭＥＫ）メチルエチルイソブチルケトン（ＭＩＢＫ）、トルエン等が好適に用いられ、シリコーンゴム基材からなる発泡弾性層に対しては酢酸エチル、酢酸ブチル、トルエン等が好適に用いられ、ＥＰＤＭ基材からなる発泡弾性層に対してはトルエン等が好適に用いられる。
【００３０】
導電性塗料は、樹脂やゴム１００質量部に対して、導電剤は０．５〜５０質量部配合したものであるのが好ましい。これにより、例えば、導電性塗料の電気抵抗値が１．０×１０３Ω未満となるようにする。
【００３１】
導電性塗料を塗布する方法としては、発泡弾性層１２に導電性塗料をスプレーコート法、ロールコート法、ディップコート法が挙げられるが、スプレーコート法、ロールコート法が好ましい。このとき、導電層１３の厚さが０．５〜１．５ｍｍとなるように、導電性塗料のゴムや樹脂の種類・配合量、塗布量、塗布エアー圧、塗布回数、ロール押付け量等を適宜調製する。
【００３２】
導電剤及びイソシアネート化合物を含有する表面処理液を発泡弾性層１２の表層部に含浸させることにより導電層１３を形成する場合は、発泡弾性層１２を表面処理液に浸漬させる、又は発泡弾性層１２に表面処理液をスプレー塗布などにより塗布し、乾燥硬化させることにより、導電層１３を形成する。この場合は、導電層１３は、発泡弾性層１２と一体的に形成される。具体的には、表面処理液中の有機溶媒が発泡弾性層１２に浸透することにより、発泡弾性層１２はわずかに膨潤して微細な溝が発生し、この微細な溝に表面処理液中の少なくともイソシアネート成分及び導電剤が充填されて、発泡弾性層１２と一体的な導電層１３が形成される。
【００３３】
ここで、表面処理液は、有機溶媒に、少なくともイソシアネート成分を溶解させたものである。
【００３４】
表面処理液に含まれるイソシアネート成分としては、２，６−トリレンジイソシアネート（ＴＤＩ）、４，４’−ジフェニルメタンジイソシアネート（ＭＤＩ）、パラフェニレンジイソシアネート（ＰＰＤＩ）、１，５−ナフタレンジイソシアネート（ＮＤＩ）及び３，３−ジメチルジフェニル−４，４’−ジイソシアネート（ＴＯＤＩ）などのイソシアネート化合物、および前記の多量体および変性体などを挙げることができる。さらに、ポリオールとイソシアネートからなるプレポリマーを挙げることができる。
【００３５】
表面処理液は、イソシアネート成分１００質量部に対して、導電剤は０．５〜５０質量部配合したものであるのが好ましい。これにより、例えば、導電性塗料の電気抵抗値が１．０×１０３Ω未満となるようにする。
【００３６】
また、表面処理液には、ポリエーテル系ポリマーを含有させてもよい。ここで、ポリエーテル系ポリマーは、有機溶媒に可溶であるのが好ましく、また、活性水素を有して、イソシアネート化合物と反応して化学的に結合可能なものが好ましい。
【００３７】
活性水素を有する好適なポリエーテル系ポリマーとしては、例えば、エピクロルヒドリンゴムが挙げられる。ここでいうエピクロルヒドリンゴムは未加硫状態のものを指す。エピクロルヒドリンゴムは、導電層に導電性と共に弾性を付与することができるため好ましい。なお、エピクロルヒドリンゴムは、末端に活性水素（水酸基）を有しているが、ユニットに水酸基、アリル基などの活性水素を有しているものも好ましい。なお、エピクロルヒドリンゴムとしては、エピクロルヒドリン単独重合体、エピクロルヒドリン−エチレンオキサイド共重合体、エピクロルヒドリン−アリルグリシジルエーテル共重合体、エピクロルヒドリン−エチレンオキサイド−アリルグリシジルエーテル三元共重合体やその誘導体などを挙げることができる。
【００３８】
活性水素を有する他の好適なポリエーテル系ポリマーとしては、水酸基又はアリル基を有するポリマーが挙げられ、例えば、ポリオール、グリコール等が挙げられる。このようなポリエーテル系ポリマーは活性水素を有する基を両末端に備えたものよりも片末端にのみ備えたものが好ましい。また、数平均分子量が３００〜１０００であることが好ましい。導電層に弾性を付与することができるためである。このようなポリエーテル系ポリマーとしては、例えば、ポリアルキレングリコールモノメチルエーテル、ポリアルキレングリコールジメチルエーテル、アリル化ポリエーテル、ポリアルキレングリコールジオール、ポリアルキレングリコールトリオール等を挙げることができる。
【００３９】
このように表面処理液にポリエーテル系ポリマーを添加することで、導電層の柔軟性や強度が向上し、その結果、所望のロールの表面が摩耗したり、当接する感光体等の表面を傷つけたりする虞がなくなる。
【００４０】
また、表面処理液には、アクリルフッ素系ポリマー及びアクリルシリコーン系ポリマーから選択されるポリマーを含有させてもよい。
【００４１】
本発明の表面処理液に用いられるアクリルフッ素系ポリマー及びアクリルシリコーン系ポリマーは、所定の溶媒に可溶でイソシアネート化合物と反応して化学的に結合可能なものである。アクリルフッ素系ポリマーは、例えば、水酸基、アルキル基、又はカルボキシル基を有する溶媒可溶性のフッ素系ポリマーであり、例えば、アクリル酸エステルとアクリル酸フッ化アルキルのブロックコポリマーやその誘導体等を挙げることができる。また、アクリルシリコーン系ポリマーは、溶媒可溶性のシリコーン系ポリマーであり、例えば、アクリル酸エステルとアクリル酸シロキサンエステルのブロックコポリマーやその誘導体等を挙げることができる。
【００４２】
また、表面処理液中のアクリルフッ素系ポリマー及びアクリルシリコーン系ポリマーは、イソシアネート成分に対し、アクリルフッ素系ポリマー及びアクリルシリコーン系ポリマーの総量を１０〜７０質量％となるようにするのが好ましい。１０質量％より少ないと離型性などの機能が発現し難くなる。一方、ポリマー量が７０質量％より多いと、トナー供給ロールの電気抵抗値が上昇するという問題や、相対的にイソシアネート成分が少なくなって有効な導電層が形成できないという問題がある。
【００４３】
さらに、表面処理液は、イソシアネート成分、および必要に応じて含有されるこれらポリエーテル系ポリマー、アクリルフッ素系ポリマー及びアクリルシリコーン系ポリマーを溶解する有機溶媒を含有する。有機溶媒としては特に限定されないが、酢酸エチル、メチルエチルケトン（ＭＥＫ）、トルエン等の有機溶媒を用いればよい。
【００４４】
上述したように、発泡弾性層１２の表層部に表面処理液を含浸・硬化させて導電層１３を設けることで、導電層１３は、発泡弾性層１２の表層部に含浸されて一体的に設けられる。このような導電層１３は、主にイソシアネート成分がバインダーとなり、硬化することにより導電剤が発泡弾性層１２の外周及び端部に固定化されることにより、十分な導電性を確保することができる。
【００４５】
本発明のトナー供給ロール１０は、シャフト１１の外周に発泡弾性層１２を成形した後に、発泡弾性層１２の外周及び端部に導電層１３を形成して得たものであるのが好ましい。これにより、シャフト１１と発泡弾性層１２の外周及び端部に形成される導電層１３とが確実に電気的に導通する。
【００４６】
また、トナー供給ロール１０は、平均開口セル径が１００〜８００μｍである。ここでいう平均開口セル径とは、トナー供給ロール表面に開口しているセルの開口径の平均値である。平均開口セル径が小さすぎると、トナーを取り込めず搬送量が低下してしまう。また、セル径が小さくなると低硬度・低比重という特性が得られない虞がある。一方、平均開口セル径が大きすぎると、トナー掻き取り効果が十分に得られず、ロール表面が粗悪になるからである。
【００４７】
非導電性の発泡弾性層１２は、ゴム基材を発泡させたものである。ゴム基材は、特に限定されず、ウレタンゴム、エピクロルヒドリンゴム、アクリロニトリルブタジエンゴム（ＮＢＲ）、天然ゴム、イソプレンゴム、スチレンブタジエンゴム、ブタジエンゴム、クロロプレンゴム、フッ素ゴム、塩素化ポリエチレン、アクリルゴム、シリコーンゴム、ＥＰＤＭなどが挙げられる。これらのゴム基材は併用してもよく、用途・目的に応じて、種類、組み合わせを適宜選択する。発泡弾性層１２は、上述したゴム基材を混合・発泡して成形するものであり、発泡剤、発泡助剤、加硫剤、加硫促進剤、充填剤等を混合して成形してもよい。比重は特に限定されないが、０．０１５〜０．３の範囲にあるのが好ましい。
【００４８】
非導電性の発泡弾性層１２は、導電剤を配合していないものであり、例えば、ＮＮ環境（２３℃、５５％ＲＨ）下、印加電圧１００Ｖで測定される電気抵抗値が１．０×１０９Ω〜１．０×１０１６Ωである。なお、ウレタンからなる発泡弾性層は１．０×１０９Ω〜１．０×１０１１Ω程度、ＥＰＤＭからなる発泡弾性層は１．０×１０１４Ω〜１．０×１０１６Ω程度となる。非導電性の発泡弾性層１２は、導電剤を配合していないことにより、容易に高発泡とすることができ、低硬度・低比重のものとすることができる。
【００４９】
発泡弾性層１２は、連続気泡でも独立気泡でもよいが、導電性塗料を用いて導電層を形成する場合は、連続気泡が好ましい。発泡弾性層１２が連続気泡であることで、導電性塗料がセルを介して発泡弾性層１２の内部に入り込み、所望の厚さの導電層１３を容易に形成することができるためである。
【００５０】
本発明にかかるトナー供給ロール１０は、ＮＮ環境（２３℃、５５％ＲＨ）下、印加電圧１００Ｖで測定される電気抵抗値が１．０×１０８Ω未満であるのが好ましく、さらに好ましくは、１．０×１０３Ω〜１．０×１０６Ωである。これにより、トナーを好適に保持することができるものとなる。
【００５１】
以下、本発明を実施例に基づいて説明するが、本発明はこれに限定されるものではない。
【００５２】
（実施例１）
＜ロールの製造＞
比重０．０７８、硬度３５３Ｎ（ＪＩＳＫ６４００）のウレタンスポンジをスライスして、中央にシャフトの通る穴を空け、表面に接着剤で処理した直径６ｍｍのシャフトを挿入後、加熱、表面研磨をすることによって、発泡弾性層部分の直径１５．５ｍｍ×幅２２０ｍｍのロール部材を得た。
【００５３】
ロールの電気抵抗値は１．８×１０１０Ω、平均開口セル径は２９０μｍであった。
【００５４】
＜導電性塗料の調製＞
メチルエチルケトン１００質量部に、ウレタン樹脂（ニッポラン５１９９；日本ポリウレタン社製）２０質量部を溶解した溶液に、カーボンブラック（ケッチェンブラックＥＣ３００Ｊ；ライオン社製）５質量部を分散混合した。
【００５５】
＜ロールの処理＞
ロール部材の外周及び端部に、導電性塗料をスプレーにより塗布し、１２０℃に保持されたオーブンで１時間加熱することにより、厚さ０．５ｍｍの導電層を形成したものを実施例１のトナー供給ロールとした。
【００５６】
塗装後のロールの電気抵抗値は３．５×１０７Ω、平均開口セル径は２８０μｍであった。
【００５７】
（実施例２）
＜ロールの製造＞
比重０．０１７、硬度８０Ｎのウレタンスポンジをスライスして、中央にシャフトの通る穴を空け、表面に接着剤で処理したシャフトを挿入後、加熱、表面研磨をすることによって目的のロール部材を得た。
【００５８】
ロールの電気抵抗値は４．２×１０９Ω、平均開口セル径は７６０μｍであった。
【００５９】
＜導電性塗料の調製＞
縮合反応型シリコーンゴム（ＹＳＲ３０２２；モメンティブ・パフォーマンス・マテリアルズ・ジャパン合同会社製）１００質量部に、トルエン４４６質量部、触媒（ＹＣ６８３１；モメンティブ・パフォーマンス・マテリアルズ・ジャパン合同会社製）４質量部、密着向上剤（ＸＣ９６０３；モメンティブ・パフォーマンス・マテリアルズ・ジャパン合同会社製）５０質量部、カーボンブラック（アセチレンブラック；電気化学社製）３０質量部を添加混合溶解させ、実施例２の導電性塗料を作製した。
【００６０】
＜ロールの処理＞
ロール部材の外周及び端部に、導電性塗料をスプレーにより塗布エアー圧を調製して塗布し、１２０℃に保持されたオーブンで５分間加熱することにより、厚さ１．０ｍｍの導電層を形成したものを実施例２のトナー供給ロールとした。
【００６１】
塗装後のロールの電気抵抗値は１．４×１０４Ω、平均開口セル径は７４０μｍであった。
【００６２】
（実施例３）
＜ロールの製造＞
１０インチロールにて混練りしたエピクロルヒドリンゴムをクロスヘット押出し機でシャフトを用いてこのゴム組成物の押出しを行い、ロール形状物を成形した。成形後、電気炉にロール形状物を投入して加硫発泡を行い、目的のロール部材を得た。
【００６３】
比重０．２５０、ロールの電気抵抗値は５．８×１０９Ω、平均開口セル径は１３０μｍであった。
【００６４】
＜導電性塗料の調製＞
アクリル系ポリマー（アクリディックＡ−８０１−Ｐ；ＤＩＣ社製）２０質量部に、イソシアネート化合物（ＭＤＩ；大日本インキ社製）４質量部、酢酸ブチル１００質量部、カーボンブラック（アセチレンブラック；電気化学社製）５質量部を添加混合溶解させ、実施例３の導電性塗料を作製した。
【００６５】
＜ロールの処理＞
ロール部材の外周及び端部に、導電性塗料を含浸したロールに当接させることで転写塗布し、１２０℃に保持されたオーブンで１時間加熱することにより、厚さ１．５ｍｍの導電層を形成したものを実施例３のトナー供給ロールとした。
【００６６】
塗装後のロールの電気抵抗値は７．１×１０３Ω、平均開口セル径は１３０μｍであった。
【００６７】
（実施例４）
実施例１のロール部材を用い、実施例１の導電性塗料においてアセチレンブラックの代わりに過塩素酸リチウムを入れた以外は同様にして、実施例４の導電性ロールを得た。
【００６８】
塗装後のロールの電気抵抗値は４．９×１０６Ω、平均開口セル径は３００μｍであった。
【００６９】
（実施例５）
＜導電性塗料の調製＞
Ｎ−メトキシメチル化ナイロン（帝国化学社製トレジンＥＦ３０Ｔ）１００質量部と、カーボンブラック（ケッチェンブラックＥＣ３００Ｊ；ライオン社製）２０質量部とを、ＭＥＫ ４００質量部と混合することにより、実施例５の導電性塗料を作製した。
【００７０】
＜ロールの処理＞
実施例２のロール部材の外周及び端部に、実施例５の導電性塗料を含浸したロールに当接させることで転写塗布し、１２０℃に保持されたオーブンで１時間加熱することにより、厚さ１．０ｍｍの導電層を形成したものを実施例５のトナー供給ロールとした。
【００７１】
塗装後のロールの電気抵抗値は４．２×１０５Ω、平均開口セル径は７７０μｍであった。
【００７２】
（実施例６）
＜表面処理液の調製＞
酢酸エチル１００質量部、イソシアネート化合物（ＭＤＩ；大日本インキ社製）７質量部、カーボンブラック（アセチレンブラック；電気化学社製）２質量部、アクリルフッ素ポリマー（モディパーＦ６００；日本油脂社製）１．５質量部、アクリルシリコーンポリマー（モディパーＦＳ７００；日本油脂社製）１．５質量部、ポリエチレングリコールジアリルエーテル（分子量４５０）１．０質量部をボールミルで３時間分散混合した。
【００７３】
＜ロールの処理＞
上記の表面処理液を使用した以外は実施例１と同様にして、実施例６の導電性ロールを得た。
【００７４】
表面処理後のロールの電気抵抗値は８．６×１０６Ω、平均開口セル径は２９０μｍであった。
【００７５】
（比較例１）
＜ロールの処理＞
塗布量を減らして導電層の厚さを０．３ｍｍにした以外は実施例１と同様にして比較例１のトナー供給ロールを得た。
【００７６】
塗装後のロールの電気抵抗値は１．８×１０９Ω、平均開口セル径は２９０μｍであった。
【００７７】
（比較例２）
＜ロールの処理＞
塗布回数を増やして導電層の厚さを１．８ｍｍにした以外は実施例１と同様にして比較例２のトナー供給ロールを得た。
【００７８】
塗装後のロールの電気抵抗値は２．２×１０４Ω、平均開口セル径は２８０μｍであった。
【００７９】
（比較例３）
ロール部材の端部に導電性塗料を塗布しなかった以外は実施例１と同様にして、比較例３の導電性ロールを得た。
【００８０】
塗装後のロールの電気抵抗値は１．３×１０１０Ω、平均開口セル径は２８０μｍであった。
【００８１】
（比較例４）
実施例１のロール部材、導電性塗料を用いて、ディッピング処理によってスポンジ全体に含浸、その後エアーを吹き付けることにより処理液を吹き飛ばし、１２０℃に保持されたオーブンで１時間加熱した以外は同様にして、比較例４のロール部材を得た。
【００８２】
塗装後のロールの電気抵抗値は９．７×１０３Ω、平均開口セル径は２７０μｍであった。
【００８３】
（比較例５）
＜導電性塗料の調製＞
水性ウレタン樹脂（ハイドランＷＬＳ２２１；ＤＩＣ社製）１００質量部に、カーボンブラック（アセチレンブラック；電気化学社製）５質量部を添加混合分散させ、比較例５の導電性塗料を作製した。
【００８４】
＜ロールの処理＞
比較例５の導電性塗料を含浸したロールに当接させることで転写塗布し、１２０℃に保持されたオーブンで１時間加熱することにより、厚さ０．３ｍｍの導電層を形成したものを比較例５のトナー供給ロールとした。
【００８５】
塗装後のロールの電気抵抗値は７．７×１０８Ω、平均開口セル径は７５０μｍであった。
【００８６】
（比較例６）
比重０．０１４、硬度３０Ｎ、平均開口セル径８８０μｍのスポンジを用いた以外は実施例２と同様にして比較例６の導電性ロールを得た。
【００８７】
塗装後のロールの電気抵抗値は１．４×１０４Ω、平均開口セル径は８７０μｍであった。
【００８８】
（試験例１）平均開口セル径の測定
導電性発泡弾性体表面（外周部）に開口した発泡セル径を顕微鏡（ＫＥＹＥＮＣＥ社製  ＶＨＸ−１００）で５０倍に拡大観察し、任意に５０個セルを選択してそのセル径を平均化することで平均開口セル径とした。
【００８９】
（試験例２）導電層の厚さの測定
塗布による領域の厚さはロール両端から４０ｍｍ部分、およびロール中央部分のスポンジを側面と平行になるように切り出し、それぞれ断面を顕微鏡によって観察した。表面から導電剤が到達した部分（図３中の黒い部分）までの距離を測定して、平均値を求め、導電層の厚さとした。
【００９０】
（試験例３）フレ測定
各実施例および各比較例のフレを測定した。フレとは、直径をロール一周分測定したときの最大値から最小値を引いた値のことである。結果を表１に示す。
【００９１】
（試験例４）電気抵抗測定
各実施例および各比較例のトナー供給ロールについて、電気抵抗値を測定した。図２に示すように、トナー供給ロール１０をＳＵＳ３０４板からなる電極部材４０の上に載置し、シャフト１１の両端に１００ｇ荷重をかけた状態で、シャフト１１と電極部材４０との間の電気抵抗値を、ＮＮ環境（２３℃、５５％ＲＨ）にて、ＵＬＴＲＡ  ＨＩＧＨ  ＲＥＳＩＳＴＡＮＣＥ  ＭＥＴＥＲ  Ｒ８３４０Ａ（株式会社アドバンテスト製）を用いて測定した。なお、このときの印加電圧はＤＣ−１００Ｖであった。結果を表１に示す。
【００９２】
（試験例５）画像評価
各実施例及び各比較例のトナー供給ロールを、市販のプリンター（Ｃ５８００  株式会社沖データ製）に実装し、ＮＮ環境（２３℃、５５％ＲＨ）の下で、ベタ画像印字、ゴースト確認用画像印字試験を行い、印刷された画像を目視にて評価した。なお、画像評価は、○：画像にカスレ、ゴースト、濃度差が見られない、カスレ：画像後端にカスレが観察された、ゴースト：ゴーストが見られた、濃度差：ベタ画像に濃度差が見られた、で判定した。結果を表１に示す。
【００９３】
（試験例６）耐久試験
各実施例及び各比較例のトナー供給ロールを、市販のプリンター（Ｃ５８００  株式会社沖データ製）に実装し、ＮＮ環境（２３％、５５％ＲＨ）の下で、縦１０ｍｍ×横１９７ｍｍの帯を１００００枚印字した後、発泡弾性層１２と導電層１３との密着性を確認した。具体的には、トナーを掃除した後、発泡弾性層１２と導電層１３との剥離がないかを目視により確認した。結果を表１に示す。
【００９４】
【表１】
2011033838.tif 000003
（結果のまとめ）
導電層の厚さが０．５〜１．５ｍｍの実施例１〜６のトナー供給ロールは、電気抵抗値が１．０×１０８Ω未満であり、画像評価が良好であった。また、耐久試験において剥離が発生することがなく、フレが非常に小さいものであった。
【００９５】
これに対し、導電層の厚さが０．３ｍｍの比較例１のトナー供給ロールは、電気抵抗値が１．８×１０９Ωであり、十分な導電性が得られなかった。このため、トナー供給を良好に行うことができず、画像評価においてカスレが発生した。
【００９６】
導電層の厚さが１．８ｍｍの比較例２のトナー供給ロールは、フレが大きいためか、画像評価において濃度差が発生した。
【００９７】
端部に導電層を形成しなかった比較例３のトナー供給ロールは、電気抵抗値が１．３×１０１０Ωであり、十分な導電性が得られなかった。このため、トナー供給を良好に行うことができず、画像評価においてカスレが発生した。
【００９８】
発泡弾性層の全体に導電層を形成した比較例４のトナー供給ロールは、フレが大きいためか、画像評価において濃度差が発生した。また、フレは、比較例２よりもさらに大きいものであった。
【００９９】
水系ウレタンを塗料として用い、導電層の厚さが０．３ｍｍの比較例５の導電性ロールは、電気抵抗値が７．７×１０８Ωであり、十分な導電性が得られなかった。このため、トナー供給を良好に行うことができず、画像評価においてカスレが発生した。また、密着が不十分のため、部分的に剥がれが生じた。
【０１００】
ロール表面の平均開口セル径が８７０μｍの比較例６の導電性ロールは、現像ロールのトナーを掻き取ることができなかったためか、画像評価においてゴーストが見られた。
【０１０１】
以上より、導電性のシャフトと、前記シャフトの外周に設けられる非導電性の発泡弾性層とを具備するトナー供給ロールであって、前記発泡弾性層の外周及び端部には、導電剤を含有する厚さが０．５〜１．５ｍｍの導電層が設けられており、表面の平均開口セル径が１００〜８００μｍであるトナー供給ロールは、導電特性及び耐久性に優れたものとなることがわかった。
【符号の説明】
【０１０２】
１０  トナー供給ロール
１１  シャフト
１２  発泡弾性層
１３  導電層
４０  電極部材
【図１】
2011033838.tif 000004
【図２】
2011033838.tif 000005
【図３】
2011033838.tif 000006